FR 2751635 A1 19980130 FR 9609202 A 19960723 SILICE COMPATIBLE AVEC LES AROMES, SON PROCEDE DE PREPARATION ET COMPOSITIONS DENTIFRICES LA CONTENANT. La présente invention a pour objet une silice de compatibilité améliorée avec les arômes, utilisable notamment comme agent abrasif et/ou épaississant dans les pâtes et gels dentifrices, son procédé de préparation, ainsi que son application comme agent abrasif et/ou épaississant dans les pâtes et gels dentifrices ou autres formulations pour hygiène dentaire ou buccale. Les silices précipitées et les gels de silice sont largement utilisés comme abrasifs dans les pâtes dentifrices. Comparativement aux autres abrasifs traditionnellement utilisés, tels que les phosphates de calcium ou les carbonates de calcium précipités, les silices précipitées et les gels de silice possèdent les propriétés et performances spécifiques suivantes: . une grande compatibilité avec les agents thérapeutiques, le fluor en particulier, mais aussi les agents anti-tartre . un indice de réfraction finement réglable, pouvant aller de 1,44 à 1,46 selon qu'il s'agit de silice précipitée ou de gel de silice, autorisant leur application dans les formulations de gels translucides. Par ailleurs, les silices précipitées présentant les volumes poreux les plus élevés et les gels de silice sont utilisés en tant qu'agents épaississants des pâtes et gels dentifrices. Ils apportent plus particulièrement un seuil d'écoulement élevé et diminuent considérablement le filant des produits dentifrices. Les silices précipitées abrasives ou épaississantes et les gels de silice sont tout à fait compatibles avec les agents thérapeutiques et permettent aussi la fabrication de gels translucides. Par contre, il est reconnu que la présence de silice précipitée ou de gel de silice dans les formulations dentifrices modifie la restitution des arôrnes utilisés. II est également connu que l'origine de cette modification de la restitution des arômes réside dans l'adsorption des molécules d'arômes sur la surface de la silice. Cette adsorption est vérifiée avec la plupart des arômes utilisés dans les dentifrices. II a été proposé de minimiser l'interaction des silices avec les arômes par traitement des silices à l'état de produits finis par un matériau minéral alcalin (hydroxyde sodium par exemple). Une réduction de 2% de l'aire du pic "headspace" (espace de tête) de l'arôme mesurée par chromatographie gazeuse, contre une réduction de 20% dans le cas d'une silice non traitée est montrée (WO 94/06868). II est aussi connu de revêtir la surface des silices abrasives par un polymère cationique, afin de rendre ces dernières moins adsorbantes vis-à-vis des agents cationiques thérapeutiques (US-A-4 157 387). Un premier objet de l'invention consiste en une silice de compatibilité améliorée avec les arômes, caractérisée en ce qu'elle présente pour une abrasivité RP/DA ("RHONE-POULENC Dentine Abrasion") inférieure ou égale à 10, une compatibilité avec les arômes supérieure à 10%, de préférence supérieure à 15%, et pour une abrasivité RP/DA ("RHONE-POULENC Dentine Abrasion") supérieure à 10, une compatibilité avec les arômes d'au moins 30%, de préférence supérieure à 50%. La compatibilité de la silice vis-à-vis des arômes est mesurée par chromatographie "espace de tête" (headspace) à l'aide d'un chromatographe en phase gazeuse VARIAN 3400, de la manière suivante: L'arôme choisi est la L-carvone, qui constitue une part importante des arômes élémentaires traditionnels; celui-ci est mis directement en contact avec la silice à tester, dans un flacon "espace de tête". Après fermeture du flacon et mise à l'équilibre thermodynamique entre la phase solide et la phase vapeur environnante, à l'aide d'un bain thermostaté à 50"C, on prélève lml de phase vapeur, que l'on injecte dans la colonne du chromatographe. Le chromatogramme obtenu représente la composition de la phase vapeur; on mesure l'aire du pic chromatographique principal de la L-carvone. Une mesure de référence est réalisée dans les mêmes conditions, en remplaçant la silice par du phosphate dicalcique (VICTOR DF de RHONE-POULENC), connu pour sa bonne compatibilité avec les arômes. La compatibilité de la silice pour les arômes, CA, est donnée par l'équation suivante: aire du pic correspondant à la L-carvone en présence de silice CA= x 100 aire du pic correspondant à la L-carvone en présence de phosphate dicalcique L'évaluation de l'abrasivité RP/DA est effectuée selon un test permettant de quantifier l'abrasivité relative d'un abrasif ou d'une pâte dentaire à l'issue d'un cycle de brossage sur de la dentine humaine préalablement polie, par rapport à une poudre de silice de référence de grade dentaire ; I'abrasivité absolue de la poudre ou de la pâte testée est déterminée à l'aide d'un profilomère TALYSURF 10 de RANK TAYLOR HOBSON, qui mesure les profondeurs moyennes d'usure de la dentine après brossage. Une série de dents humaines est enrobée de résine de polyméthacrylate de méthyle puis polie à l'aide d'une polisseuse jusqu'à apparition de la dentine. On isole sur les éprouvettes deux zones latérales par collage d'adhésif transparent; les parties de la dentine protégées constitueront lors de la mesure profilométrique, les surfaces de référence à partir desquelles est mesurée la profondeur moyenne de la trace d'usure. Le brossage des surfaces est effectué à l'aide d'un abrasimètre équipé de cuves supports et muni de brosses à dents ; les conditions de brossage sont de 1500 aller retours ; chaque produit testé est précédé et suivi d'un cycle de brossage et de mesures avec l'abrasif de référence. Les dispersions de poudre ou de pâte à tester sont préparées selon la procédure recommandée par l'American Dental Association et décrite par John J. HEFFEREN dans J. Dental Research, Vol 55 No.4, 563-573,1976. En ce qui concerne les poudres (celles à tester, de même que celle de référence) , 809 de poudre sont dispersées, à l'aide d'un agitateur RAYNERI, dans un milieu constitué de glycérol (10%), carboxyméthylcellulose (0,5%) et d'eau distillée 89,5%. En ce qui concerne les pâtes, 2009 de pâte sont dispersés, à l'aide d'un agitateur RAYNERI, dans 320ml d'eau distillée. On réalise par dentine 4 mesures profilométriques dans une zone située vers un bord défini de l'échantillon ; le test d'un même produit sur 4 dentines fournit au total 16 valeurs pour le calcul de la profondeur moyenne d'usure Hm. L'abrasivité relative RP/DA (%) du produit testé est donné par le rapport suivant Hm obtenue avec le produit testé Rp/DA (%) = x118 Hm obtenue avec le produit de référence la valeur 118 correspondant à l'abrasivité RDA de la silice de référence, l'abrasivité RDA ("Radioactive Dentine Abrasion") étant mesurée selon la méthode décrite par J.J. HEFFERREN dans "Journal of Dental Research", vol. 55(4), page 563, 1976. La silice faisant l'objet de l'invention peut aussi bien être une silice de précipitation qu'un gel de silice. Celle-ci est susceptible d'être obtenue selon un procédé constituant un deuxième objet de l'invention, procédé caractérisé en ce que l'on traite la surface d'une silice issue de la réaction d'un silicate de métal alcalin avec un agent acide minéral ou organique, silice se présentant sous forme sèche ou au sein d'une suspension aqueuse, à l'aide d'un composé organique susceptible de développer des liaisons hydrogène ou des liaisons ioniques avec respectivement les groupements silanols Si-OH ou les groupements anioniques SiO de la surface de ladite silice à traiter, ladite silice traitée étant ensuite si nécessaire séparée et/ou lavée et/ou séchée. L'obtention de silice de précipitation ou de gel de silice par réaction d'un silicate de métal alcalin avec un agent acide minéral ou organique est une opération bien connue en soi. Selon le schéma classique, ledit silicate est de préférence mis en oeuvre sous forme d'une solution aqueuse de silicate de métal alcalin M (le métal M représentant notamment le sodium ou le potassium) de rapport SiO2 / M20 de l'ordre de 2 à 4 ; cette solution présente généralement une concentration en SiO2 de l'ordre de 30 à 350g/l. L'agent acide peut être tout acide minéral ou organique fort tel que l'acide sulfurique, I'acide nitrique, l'acide chlorhydrique, I'acide acétique, I'acide formique, I'acide carbonique ; généralement celui-ci est également mis en oeuvre en solution aqueuse à une concentration de l'ordre de 60 à 400g/l dans le cas de l'acide sulfurique. Le plus fréquemment cette opération est réalisée à une température de l'ordre de 80 à 100"C, en mettant en oeuvre comme silicate, du silicate de sodium de rapport SiO2 / Na2O de l'ordre de 2 à 4, et comme agent acide de l'acide sulfurique. Les quantités respectives de silicate de sodium et d'acide sulfurique sont ajustées de façon à maintenir le pH du milieu réactionnel de formation de silice à une valeur sensiblement constante de l'ordre de 2 à 10, plus précisément de l'ordre de 2 à 5 pour obtenir un gel de silice et de 5 à 10 pour obtenir une silice précipitée. La bouillie réactionnelle obtenue est ensuite filtrée et lavée généralement à l'eau, puis le gâteau de filtration récupéré est séché et éventuellement broyé. Un avantage de l'invention consiste en ce que, si le traitement est réalisé sur une suspension de silice, celui-ci peut avoir lieu au cours du procédé d'obtention même de la silice. Selon un premier mode de réalisation de l'invention, la silice à traiter se présente au sein de la suspension diluée constituée par la bouillie issue directement de la réaction du silicate de métal alcalin avec l'agent acide minéral ou organique. Cette bouillie réactionnelle est constituée d'une suspension de silice dans une solution de sel (le plus généralement une solution de sulfate de sodium). La concentration de la silice, exprimée en sec, au sein de ladite suspension peut aller de 10 à 150 g, généralement de 40 à 809 de SiO2 par litre de solution de sel. Selon ce premier mode de réalisation de l'invention, le traitement par le composé organique peut être réalisé par mise en contact, sous agitation mécanique, de la bouillie réactionnelle et du composé organique de traitement, à une température de l'ordre de 20"C à 1 00CC, à un pH de l'ordre de 1 à 10, de préférence de l'ordre de 3 à 6. La bouillie réactionnelle, ainsi traitée, est ensuite séparée par filtration, par tout moyen connu, puis lavée à l'eau ; le gâteau de silice obtenu peut, éventuellement après délitage, être ensuite séché afin de présenter un taux d'humidité (mesuré à 105"C selon la Norme ISO 787/2) inférieur à 50%, de préférence inférieur à 10%, tout particulièrement de l'ordre de 4 à 8%, puis broyé si nécessaire par tout moyen jusqu'à l'obtention du produit fini de granulométrie désirée. Selon un deuxième mode de réalisation de l'invention, la silice à traiter se présente au sein de la suspension concentrée constituée par le gâteau de silice issu de la filtration, avec éventuellement lavage à l'eau, de la bouillie réactionnelle formée par réaction du silicate de métal alcalin avec l'agent acide minéral ou organique. L'étape de filtration de la bouillie réactionnelle peut être réalisée par tout moyen connu, par exemple à l'aide d'un filtre presse, d'un filtre sous vide ... Le gâteau est éventuellement lavé, généralement à l'eau. Ledit gâteau est constitué d'une suspension de silice dans de l'eau pouvant contenir une faible quantité de sel résiduel. La concentration de la silice, exprimée en sec, dans ledit gâteau est généralement telle que ledit gâteau présente un extrait sec (mesure de la perte au feu à 1000 C, selon la Norme ISO 3262/11) de l'ordre de 10 à 45%. Le traitement, par le composé organique, de la silice présente au sein du gâteau de filtration peut être réalisé par mise en contact, sous agitation mécanique, du gâteau de filtration et du composé organique de traitement, à une température de l'ordre de 1000 à 80"C, de préférence de l'ordre de 15"C à 40"C, à un pH de l'ordre de 3 à 10, de préférence de l'ordre de 5 à 8. Le gâteau de silice traité obtenu peut, éventuellement après délitage, être ensuite séché, afin de présenter un taux d'humidité inférieur à 50%, de préférence inférieur à 10%, de préférence de l'ordre de 4 à 8%, puis broyé si nécessaire par tout moyen jusqu'à l'obtention du produit fini de granulométrie désirée. Selon un troisième mode de réalisation de l'invention, la silice à traiter par le composé organique est une silice sous forme sèche, pouvant être une silice précipitée ou un gel de silice, présentant une humidité inférieure à 50%, de préférence inférieure à 10%, de préférence de l'ordre de 4 à 8%, obtenue par séchage, éventuellement après délitage, du gâteau de silice issu de la filtration avec lavage de la bouillie réactionnelle formée par réaction du silicate de métal alcalin avec l'agent acide minéral ou organique. Le traitement par le composé organique peut être effectué par pulvérisation du composé organique de traitement sur la surface de la silice sèche, cette opération de pulvérisation étant de préférence réalisée soit sur ladite silice prébroyée soit au cours d'une opération de broyage de ladite silice. Ledit composé organique à pulvériser peut se présenter sous forme d'une solution aqueuse contenant de l'ordre de 0,5 à 10% de matière active, la quantité de solution absorbée pouvant représenter de 0,1 à 4 fois le poids de silice concerné ; la silice traitée est ensuite éventuellement séchée pour obtenir la siccité voulue ; cette opération de séchage peut être réalisée en lit fluidisé. II est tout particulièrement intéressant de mettre en oeuvre ce troisième mode de réalisation en préliminaire de la préparation de la formulation dentifrice. La silice traitée peut alors ne pas être séchée. Le composé à pulvériser peut également être pulvérisé sous forme fondue s'il n'est pas naturellement liquide à la température de l'opération. Selon un quatrième mode de réalisation de l'invention, la silice à traiter se présente au sein d'une suspension concentrée obtenue par redispersion dans l'eau d'une silice sèche préalablement préparée, silice sèche pouvant être une silice précipitée ou un gel de silice. La concentration de la silice, exprimée en sec, dans ladite suspension peut être telle que cette dernière présente un extrait sec de l'ordre de 10 à 45%. Le traitement par le composé organique, de la silice présente au sein de ladite suspension peut être réalisé par mise en contact, sous agitation mécanique, de la suspension et du composé organique de traitement, à une température de l'ordre de 1000 à 80"C, de préférence de l'ordre de 15"C à 40"C, à un pH de l'ordre de 3 à 10, de préférence de l'ordre de 5 à 8. La suspension de silice traitée obtenue peut, éventuellement après délitage, être ensuite séchée, afin de présenter un taux d'humidité inférieur à 10%, de préférence de l'ordre de 4 à 8%, puis broyé si nécessaire par tout moyen jusqu'à l'obtention du produit fini de granulométrie désirée. Selon un cinquième mode de réalisation de l'invention, la silice à traiter se présente au sein d'une suspension concentrée obtenue par redispersion, dans une solution aqueuse du composé organique de traitement, de la silice sèche préalablement préparée, cette silice sèche pouvant être une silice précipitée ou un gel de silice ; le traitement par le composé organique, de la silice présente au sein de ladite suspension peut être réalisé sous agitation mécanique à une température de l'ordre de 1000 à 80"C, de préférence de l'ordre de 15"C à 40"C, à un pH de l'ordre de 3 à 10, de préférence de l'ordre de 5 à 8. II est tout particulièrement intéressant de mettre en oeuvre les quatrième et cinquième mode de réalisation en préliminaire de la préparation de la formulation dentifrice ; la silice traitée peut alors ne pas être séchée. Quel que soit le mode de réalisation choisi, les opérations éventuelles de broyage peuvent être réalisées par tout moyen ( à l'aide de broyeurs à marteaux, par micronisation ...), jusqu'à une granulométrie de l'ordre de 1 à 60 pm, de préférence de l'ordre de 3 à 20 um. Parmi les composés organiques susceptibles de traiter la silice selon l'invention pour améliorer la compatibilité de celle-ci avec les arômes, on peut citer les composés organiques non-ioniques ou cationiques suivants - les polyéthylène glycols - les alcools polyvinyliques - les polyvinyl-pyrrolidones - les polydiméthylsiloxanes polyalkoxylés (SILICONE COPOLYOL 10 646 de RHONE POULENC) - I'acide cinnamique - I'acide parahydroxybenzoïque et ses esters, comme le parahydroxy benzoate de méthyle - les guars cationiques (JAGUAR C17 et C162 de RHONE-POULENC) - les ionènes ammonium polyquaternaires décrits dans US-A-4,157,388 (MIRAPOL A-15 ou POLYQUATERNIUM - 2 de RHONE - POULENC) - les polymères dérivés de l'epichlorhydrine et de la diméthylamine et ceux dérivés de l'epichlorhydrine et de l'imidazole, comme les GLOKILL PQ et ELC de RHONE POULENC Les quantités de composé organique de traitement mises en oeuvre selon l'invention, peuvent être de l'ordre de 0,1 à 30 parties en poids, due préférence de l'ordre de 0,5 à 25 parties en poids pour 100 parties en poids de silice exprimées en matière sèche. La nature du composé organique à mettre en oeuvre est fonction en particulier du mode de traitement choisi, ainsi que du pH de traitement lorsque ce dernier est effectué en milieu aqueux. Ainsi, la silice au sein d'une suspension aqueuse de pH inférieur à 6, par exemple la silice en suspension dans une solution aqueuse concentrée en sel (sulfate de sodium par exemple), présente à sa surface une forte densité de fonctions silanols SiOH. Les composés organiques susceptibles de traiter le plus favorablement la surface de cette silice sont alors les composés organiques hydrosolubles non-ioniques, avec formation majoritairement de liaisons hydrogène. La silice au sein d'une suspension aqueuse de pH de l'ordre de 6 à 8, par exemple la silice en suspension dans une solution aqueuse exempte de sel ou très diluée en sel, présente à sa surface une forte densité de fonctions anioniques SiO-. Les composés organiques susceptibles de traiter le plus favorablement la surface de cette silice sont alors les composés organiques hydrosolubles cationiques, avec formation majoritairement de liaisons ioniques toutefois, les composés organiques non-ioniques peuvent également être choisis, car ceux-ci sont susceptibles de former un nombre suffisant de liaisons hydrogène. La silice lavée et séchée de pH de l'ordre de 6 à 8, présente à sa surface une forte densité de fonctions anioniques Six~. Les composés organiques susceptibles de traiter le plus favorablement la surface de cette silice sont alors les composés organiques cationiques, avec formation majoritairement de liaisons ioniques ; toutefois, les composés organiques non-ioniques peuvent également être choisis, car ceux-ci sont susceptibles de former un nombre suffisant de liaisons hydrogène efficaces. La silice faisant l'objet de l'invention, présente une grande compatibilité avec les arômes, notamment avec les arômes présents dans les dentifrices. Parmi les arômes compatibles avec les silices traitées selon l'invention, on peut mentionner tout particulièrement les arômes élémentaires couramment utilisés dans les dentifrices, tels que le menthol, la L-carvone, le salicylate de méthyle, I'aldéhyde cinamique, I'eugénol, I'anéthol, les terpènes (limonène, pinène) ..., les huiles essentielles telles que les extraits de menthe poivrée ou crépue, les extraits de badiane, girofle, cannelle, eucalyptus ... La silice de l'invention, conservant en outre - une grande compatibilité avec les agents thérapeutiques, le fluor notamment, ainsi qu'avec les agents anti-tartre - des propriétés abrasives et/ou épaississantes importantes - un indice de réfraction de l'ordre de 1,44 à 1,46, est tout particulièrement adaptée à la formulation de pâtes dentifrices, de gels dentifrices ou de dentifrices liquides. Ces compositions dentifrices peuvent, outre la silice de l'invention et les arômes cidessus mentionnés, renfermer d'autres ingrédients habituels, en particulier des agents abrasifs minéraux autres, insolubles dans l'eau, des agents épaississants, des humectants, Comme agents abrasifs autres, on peut mentionner en particulier le carbonate de calcium, l'alumine hydratée, la bentonite, le silicate d'aluminium, le silicate de zirconium, les métaphosphates et phosphates de sodium, de potassium, de calcium et de magnésium. La quantité totale de poudre(s) abrasive(s) peut constituer de l'ordre de 5 à 50% du poids de la composition dentaire. Parmi les agents épaississants, on peut mentionner tout particulièrement les silices épaississantes en quantité de l'ordre de 1 à 15 % du poids, la gomme xanthane, la gomme guar, les carraghénanes, les dérivés de la cellulose, les alginates, en quantité pouvant aller jusqu'à 5% du poids de ladite composition .. Parmi les agents humectants, on peut citer par exemple le glycérol, le sorbitol, les polyethylène glycols, les polypropylène glycols, le xylitol, en quantité de l'ordre de 2 à 85%, de préférence de l'ordre de 10 à 70% du poids de composition dentifrice exprimé en sec. Ces compositions dentifrices peuvent en outre comporter des agents tensio-actifs, des agents détergents, des colorants, des anti-bactériens, des dérivés fluorés, des opacifiants, des édulcorants, des agents antitartre, antiplaque, des agents de blanchiment, du bicarbonate de sodium, des antiseptiques, des enzymes ... Les exemples suivants sont donnés à titre illustratif. Mesure de la compatibilité vis-à-vis du fluorure de sodium NaF Le principe de la mesure consiste à laisser en contact la silice à tester avec une solution de fluorure de sodium de concentration connue, pendant 24 heures à 37 C. La quantité de fluorure présent dans le milieu liquide obtenu par centrifugation, est mesuré par ionométrie. - Mode opératoire La silice à tester est mise en suspension à 20% dans une solution aqueuse de NaF à 1250 ppm exprimés en fluorure F- ; le rapport F- I SiO2 est donc de 5000 ppm. Le contact est maintenu 24 h à 37"C sous agitation. La suspension est centrifugée. Le surnageant est dilué 20 fois à l'eau. La concentration en F- est mesurée par ionométrie et comparée à la concentration de la solution initiale n'ayant eu aucun contact avec la silice. La quantité de F- adsorbée par la silice (exprimée en partie de F- par million de silice) est calculée. Mesure de la compatibilité vis-à-vis des fluorures d'amine Le principe de la mesure consiste à laisser en contact la silice à tester avec une solution de fluorure d'amine de concentration connue, pendant 24 heures à 37"C. La quantité de fluorure d'amine présent dans le milieu liquide obtenu par centrifugation, est mesuré par turbidimétrie par réaction avec un réactif anionique (formation de micelles entre le fluorure d'amine et le réactif anionique mis en oeuvre pour le test). - Mode opératoire *Mesure de turbidimétrie sur la solution échantillon* On met en contact 69 de silice dans 24g d'une solution standard d'A.D.H.F. contenant 1,65% en poids de bis (hydroxyéthyl) aminopropyl N(hydroxyéthyloctadécylamine) dihydrofluorure dans le propane diol-1 ,2, à à un pH de 5, pendant 24 heures à 37"C sous agitation magnétique. Après centrifugation, on prélève 29 (poids P de prise d'essai) de surnageant, qui est filtré et additionné de 5g d'eau déminéralisée. La quantité de fluorure d'amine présente dans le milieu liquide est évaluée par turbidimétrie, en mesurant la le volume d'AEROSOL OT (solution aqueuse à 1,9gel de dioctyl sulfosuccinate de sodium, commercialisé par TOUZARD et MATIGNON), pour faire chuter le potentiel de 1000 à 50mV (formation de micelles). * Mesure de turbidimétrie sur la solution étalon* On réalise de la même façon, à l'aide de l'AEROSOL OT, des mesures de turbidimétrie sur des solutions étalon contenant M grammes de solution standard d'A.D.H.F., soit respectivement 0,5g, 1 g et 2g de solution standard d'A.D.H.F., dans respectivement 49,59, 499, et 489 d'eau déminéralisée (solutions étalon correspondant à des compatibilités de 25, 50 et 100%). On retient comme solution étalon, celle pour laquelle le volume Vn d'AEROSOL OT coulé est le plus proche du volume V coulé pour la solution échantillon. La compatibilité de la silice testée pour le fluorure d'amine est donnée par la formule Compatibilité en % = [(V x M) I (Vn x P)] x 100 Mesure de la compatibilité vis-à-vis du chlorure de cétyl pyridinium (CPC) On introduit 8g de silice à tester dans 40g d'une solution aqueuse (eau permutée) à 1,19% en poids de CPC, afin d'obtenir une suspension contenant 1% en poids de CPC. Le pH de la suspension est ajusté à 6, par ajout d'HCI ou de NaOH 2N. La suspension est laissée pendant 24h à 37"C, sous agitation ; elle est ensuite centrifugée pendant 30minutes à 10 000 toursiminute, puis le surnageant est filtré sur un filtre de 0,22clam. Le filtrat obtenu est dilué (1 g de filtrat pour 99g d'eau) pour en mesurer l'absorbance en UV à 259 nm. Une solution témoin de CPC est obtenue selon le même processus, sans introduction de silice. La compatibilité de la silice testée pour le chlorure de cétyl pyridinium est donnée par la formule Compatibilité en % = D.O. de l'essai I D.O. du témoin x 100 D.O. représentant la densité optique de la solution à 259 nm. Exemple 1 Une bouillie réactionnelle "B", dont les caractéristiques sont données ci-après, est préparée à partir - d'une solution aqueuse de silicate de sodium de rapport molaire S1021Na20 de 3,6 ayant une concentration en SiO2 de 136g/l - et d'une solution aqueuse contenant 80gui d'acide sulfurique. La température en fin de précipitation est de l'ordre de 900C. La bouillie "B" est ensuite filtrée et lavée à l'aide d'un filtre rotatif sous vide. Le gâteau de silice obtenu est ensuite fluidifié par simple action mécanique ; le gâteau obtenu "G" est atomisé au moyen d'un atomiseur à turbines ; le produit séché est enfin broyé; on obtient une silice "S". Les caractéristiques des produits correspondant aux différentes étapes sont données au tableau 1. La prise d'huile DOP a été déterminée selon la norme ISO 78715 en mettant en oeuvre du dioctylphtalate. Le diamètre médian en poids d50 des particules de silice a été déterminé à l'aide d'un appareil SYMPATEC HELOS. Cet appareil applique le principe de la diffraction FRAUNHOFFER et met en oeuvre un laser He/Ne de faible puissance. L'échantillon est préalablement dispersé par application d'ultrasons dans l'eau pendant 30 secondes pour obtenir une suspension aqueuse. Exemple 2 On prélève une fraction de la bouillie "B" en fin de précipitation. Cette fraction est ensuite divisée en deux parties "B1" et "B2", qui sont traitées comme suit: - traitement de "B1" une solution aqueuse de PVP (polyvinylpyrrolidone K 30 de International Specialty Polymers) à 15 % en poids est introduite lentement sous agitation dans la bouillie "B1" maintenue à sa température d'obtention, en quantité suffisante pour obtenir un rapport PVP sur silice de 2%; - traitement de "B2" du SILICONE COPOLYOL 10646 (10646 - polyorganosiloxane polyalkoxylé de RHONE POULENC) est introduit lentement sous agitation dans la bouillie "B2" maintenue à sa température d'obtention, en quantité suffisante pour obtenir un rapport SILICONE COPOLYOL 10646 sur silice de 2%; Chaque bouillie traitée est ensuite filtrée et lavée à l'eau sur une toile. Le gâteau de filtration est récupéré et séché à l'aide d'un atomiseur de laboratoire. On obtient ainsi les silices traitées "SB1" et "SB2". Les caractéristiqu Une silice témoin "SGO" est obtenue selon le même procédé, sans ajout de polymère. Les caractéristiques de ces silices ainsi traitées figurent au tableau 3. Exemple 4 La silice "S", dont les caractéristiques sont données au tableau 1, est remise en suspension dans l'eau dans des proportions telles que l'extrait sec à 1000 C soit de l'ordre de 63 à 66%. Cette suspension est ensuite divisée en trois parties "G3", "G4" et "G5", qui sont traitées comme suit: - traitement de "G3" on ajoute sous forte agitation du GLOKILL PQ, solution aqueuse à 50% en poids de polymère cationique (dérivé de l'épichlorhydrine et de diméthylamine) commercialisé par RHONE-POULENC, au gâteau de filtration "G3", à température ambiante, en quantité correspondant à un rapport polymère cationique / silice exprimé en matières sèches de 1 %. L'agitation est maintenue pendant encore 5 minutes. - traitement de "G4" on ajoute sous forte agitation du GLOKILL ELC, solution aqueuse à 50% en poids de polymère cationique (dérivé de l'épichlorhydrine et de l'imidazole) commercialisé par RHONE-POULENC, au gâteau de filtration "G4", à température ambiante, en quantité correspondant à un rapport polymère cationique / silice exprimé en matières sèches de 1%. L'agitation est maintenue pendant encore 5 minutes. - traitement de "G5" on ajoute sous forte agitation une solution aqueuse à 1% de JAGUAR C162, guar cationique commercialisé par RHONE-POULENC, au gâteau de filtration "G5", à température ambiante, en quantité correspondant à un rapport guar cationique / silice exprimé en matières sèches de 1%. L'agitation est maintenue pendant encore 5 minutes. Après traitement, les gâteaux "G3", "G4" et "G5H sont séchés en étuve ventilée pendant 18 heures à 1200C. On obtient ainsi les silices traitées"SG3", "SG4" et "SG5". Une silice témoin "SG'0" est obtenue selon le même procédé, sans ajout de polymère. Les caractéristiques de ces silices ainsi traitées figurent au tableau 4. Exemple 5 Des silices précipitées commerciales "C1", "C2", "C3", dont les caractéristiques sont données au tableau 5, sont traitées comme suit: Dans un mélangeur en V de marque PATTERSON KELLEY, d'une contenance totale d'environ 10 litres, la solution de polymère de traitement est finement pulvérisée sur la silice, alors qu'elle est brassée mécaniquement. La silice "C1" est divisée en trois parties "C10" (témoin), "C11" et "C12". - traitement de "C11" 500g de cette silice sont introduits dans le mélangeur ; 500g de solution aqueuse de PVP à 5% en poids sont finement pulvérisés pendant 6 minutes, alors que la silice est brassée. Après pulvérisation, la silice est encore maintenue en mouvement pendant 15 minutes. La silice est ensuite extraite du mélangeur et séchée en étuve pendant 24 heures à 120"C, pour éliminer l'eau excédentaire. Le rapport théorique final PVP/silice est de 5%. - traitement de zC12" On répète l'opération précédente à l'aide d'une solution à 5% de SILICONE COPOLYOL 10646 comme agent de traitement. - traitement de "Cl 0" On répète l'opération précédente à l'aide de 500g d'eau sans agent de traitement. La silice "C2" est divisée en trois parties "C20" (témoin), "C21" et "C22". - traitement de "C21" 1 250g de cette silice sont introduits dans le mélangeur ; 536g de solution aqueuse de PVP à 4,66% en poids sont finement pulvérisés pendant 6 minutes, alors que la silice est brassée. Après pulvérisation, la silice est encore maintenue en mouvement pendant 15 minutes. La silice est ensuite extraite du mélangeur et séchée en étuve pendant 24 heures à 120"C, pour éliminer l'eau excédentaire. Le rapport théorique final PVPlsilice est de 2%. - traitement de "C22" On répète l'opération précédente à l'aide d'une solution à 4,66% de SILICONE COPOLYOL 10646 comme agent de traitement. - traitement de "C20" On répète l'opération précédente à l'aide de 536g d'eau sans agent de traitement. La silice "C3" est divisée en deux parties "C30" (témoin) et "C31". - traitement de "C31" 1 250g de cette silice sont introduits dans le mélangeur ; 536g de solution aqueuse de PVP à 4,66% en poids sont finement pulvérisés pendant 6 minutes, alors que la silice est brassée. Après pulvérisation, la silice est encore maintenue en mouvement pendant 15 minutes. La silice est ensuite extraite du mélangeur et séchée en étuve pendant 24 heures à 120"C, pour éliminer l'eau excédentaire. Le rapport théorique final PVP/silice est de 2%. - traitement de "C30" On répète l'opération précédente à l'aide de 536g d'eau sans agent de traitement. Les caractéristiques de ces silices ainsi traitées figurent au tableau 5. Tableau 1 bouillie gâteau silice caractéristiques "B" "G" "S" pH 3,4 6,3 6,5 sulfates (%) 7,8 0,8 0,5 humidité 6,5 perte au feu 93 62,4 10,3 DOP - - 100 RPIDA - - 100 d50 13,4 25 27,7 compatibilité CPC - - 36 compatibilité NaF - - 88 compatibilité fluorure d'amine - - 45 compatibilité arôme - - 15-20 Tableau 2 caractéristiques SB1 SB2 pH 7,61 7,5 sulfates (%) 0,06 humidité 4,5 5,8 serte au feu 9,5 10,7 d50 12,1 13,6 compatibilité 82 82 72 compatibilité NaF 92 94 compatibilité FA 86 84 compatibilité arôme 87 66 Tableau 3 caractéristiques SGO SG1 SG2 pH 7,0 6,3 6,2 sulfates (%) 0,5 0,5 0,5 humidité 4,8 5,3 4,3 perte au feu 8,81 10,1 9,3 d50 21 27,2 31,7 compatibilité CPC 42 60 65 compatibilité NaF =90 85 83 compatibilité FA 48 99 98 compatibilité arôme 25 47 45 Tableau 4 caractéristiques SG'O SG3 SG4 SG5 pH 7,0 6,2 6,3 6,5 sulfates (%) 1,0 0,8 0,7 0,8 humidité 0 0 0 0 perte au feu 3,12 4,3 4,4 4,3 d50 31,2 34,6 31,8 32,7 compatibilité CPC 26 36 42 43 compatibilité NaF 91 89 84 89 compatibilité FA 34 58 87 51 compatibilité arôme 28 62 54 63 Tableau 5 caractéristiques Cl C10 C11 C12 C2 C2O C22 C22 C3 C30 C31 pH 7,3 7,6 7,9 7,5 6,6 7,0 7,4 43 6,9 6,8 7,2 sulfates (%) 2,7 2,8 2,4 2,6 0,6 0,6 0,6 0,7 0,3 0,3 0,3 humidité 7,1 3,4 15,9 7,8 5,9 1,5 8,1 10,4 3,6 0,6 7,9 perte au feu 11,0 6,9 22,4 15,0 9,7 5,2 13,3 15,4 6,2 3,3 12,1 DOP 344 236 268 304 90 90 92 88 124 148 116 RP/DA 100 92 66 80 80 80 75 d50 11 12 11 11 8 8 8 7 10 10 10 compatibilité - 28 23 64 58 - 16 47 compatibilité FA 53 52 96 68 15 10 67 compatibilité NaF 92 94 94 96 94 96 96 96 95 98 97 compatibilité arôme 0 2 16 23 6 3 41 50 1 3 30 REVENDICATIONS 1)-Silice de compatibilité améliorée avec les arômes, caractérisée en ce qu'elle présente pour une abrasivité RP/DA inférieure ou égale à 10, une compatibilité avec les arômes supérieure à 10%, de préférence supérieure à 15%, et pour une abrasivité RPIDA supérieure à 10, une compatibilité avec les arômes d'au moins 30%, de préférence supérieure à 50%. 2) Procédé de préparation de la silice de compatibilité améliorée avec les arômes faisant l'objet de la revendication 1), caractérisé en ce que l'on traite la surface d'une silice issue de la réaction d'un silicate de métal alcalin avec un agent acide minéral ou organique, silice se présentant sous forme sèche ou au sein d'une suspension aqueuse, à l'aide d'un composé organique susceptible de développer des liaisons hydrogène ou des liaisons ioniques avec respectivement les groupements silanols Si-OH ou les groupements anioniques SiO de la surface de ladite silice à traiter, ladite silice traitée étant ensuite si nécessaire séparée et/ou lavée et/ou séchée. 3) Procédé selon la revendication 2), caractérisé en ce que la silice à traiter se présente au sein de la suspension diluée constituée par la bouillie issue directement de la réaction du silicate de métal alcalin avec l'agent acide minéral ou organique. 4) Procédé selon la revendication 3), caractérisé en ce que le traitement par le composé organique est réalisé par mise en contact, sous agitation mécanique, de la bouillie réactionnelle et du composé organique de traitement, à une température de l'ordre de 20"C à 100 C, à un pH de l'ordre de 1 à 10, de préférence de l'ordre de 3 à 6. 5) Procédé selon la revendication 2), caractérisé en ce que la silice à traiter se présente au sein de la suspension concentrée constituée par le gâteau de silice issu de la filtration, avec éventuellement lavage à l'eau, de la bouillie réactionnelle formée par réaction du silicate de métal alcalin avec l'agent acide minéral ou organique. 6) Procédé selon la revendication 5), caractérisé en ce que le traitement, par le composé organique, de la silice présente au sein du gâteau de filtration est réalisé par mise en contact, sous agitation mécanique, du gâteau de filtration et du composé organique de traitement, à une température de l'ordre de 10 C à 80"C, de préférence de l'ordre de 15"C à 40"C, à un pH de l'ordre de 3 à 10, de préférence de l'ordre de 5 à 8. 7) Procédé selon la revendication 2), caractérisé en ce que la silice à traiter par le composé organique est une silice sous forme sèche présentant une humidité inférieure à 50%, de préférence inférieure à 10%, obtenue par séchage, éventuellement après délitage, du gâteau de silice issu de la filtration avec lavage de la bouillie réactionnelle formée par réaction du silicate de métal alcalin avec l'agent acide minéral ou organique. 8) Procédé selon la revendication 7), caractérisé en ce que le traitement par le composé organique est effectué par pulvérisation du composé organique de traitement sur la surface de la silice sèche. 9) Procédé selon la revendication 2), caractérisé en ce que la silice à traiter se présente au sein d'une suspension concentrée obtenue par redispersion dans l'eau d'une silice sèche préalablement préparée. 10) Procédé selon la revendication 9), caractérisé en ce que le traitement par le composé organique, de la silice présente au sein de ladite suspension est réalisé par mise en contact, sous agitation mécanique, de la suspension et du composé organique de traitement, à une température de l'ordre de 10 C à 80"C, de préférence de l'ordre de 15"C à 40"C, à un pH de l'ordre de 3 à 10, de préférence de l'ordre de 5 à 8. 11) Procédé selon la revendication 2), caractérisé en ce que la silice à traiter se présente au sein d'une suspension concentrée obtenue par redispersion, dans une solution aqueuse du composé organique de traitement de la silice sèche préalablement préparée, 12) Procédé selon la revendication 11), caractérisé en ce que le traitement par le composé organique, de la silice présente au sein de ladite suspension est réalisé sous agitation mécanique à une température de l'ordre de 10 C à 80"C, de préférence de l'ordre de 15"C à 40"C, à un pH de l'ordre de 3 à 10, de préférence de l'ordre de 5 à 8. 13) Procédé selon l'une quelconque des revendications 2) à 12), caractérisé en ce que le composé organique de traitement est un composé organique hydrosoluble nonionique ou cationique. 14) Procédé selon la revendication 13), caractérisé en ce que les composés organiques sont - les polyéthylène glycols - les alcools polyvinyliques - les polyvinyl-pyrrolidones - les polydiméthylsiloxanes polyalkoxylés - I'acide cinnamique - I'acide parahydroxybenzoïque et ses esters - les guars cationiques - les ionènes ammonium polyquaternaires - les polymères dérivés de I'epichlorhydrine et de la diméthylamine et ceux dérivés de l'epichlorhydrine et de l'imidazole 15) Procédé selon l'une quelconque des revendications 2) à 14), caractérisé en ce que les quantités de composé organique de traitement mises en oeuvre sont de l'ordre de 0,1 à 30 parties en poids, de préférence de l'ordre de 0,5 à 25 parties en poids pour 100 parties en poids de silice exprimées en matière sèche. 16) Utilisation de la silice faisant l'objet de la revendication 1) ou obtenue selon le procédé faisant l'objet de l'une quelconque des revendications 2) à 15), comme agent abrasif ou épaississant dans les compositions dentifrices. 17) Composition dentifrice comprenant la silice faisant l'objet de la revendication 1) ou obtenue selon le procédé faisant l'objet de l'une quelconque des revendications 2) à 15).